FR 2579976 A1 19861010 FR 8505223 A 19850405 La présente invention concerne un procedé pour coller une embase métallique sur un vitrage tel qu'un pare-brise d'automobile. L'invention vise également un vitrage, en particulier un pare-brise, comportant une embase métallique collée sur ce vitrage au moyen d'une feuille de résine de polyuréthane à base de polycaprolactone ou d'une feuille de résine polyamide-polyéther. L'embase metallique peut par exemple constituer le support d'un rétroviseur intérieur d'automobile. De telles embases métalliques sont actuellement collées sur les pare-brise à l'aide d'une mince feuille de polyvinylbutyral (PVB), matière qui est également utilise pour coller entre elles les deux feuilles de verre d'un pare-brise feuillet. Le collage de l'embase metallique au pare-brise et le collage de deux feuilles de verre de ce pare-brise sont réalisés simul tanément dans un autoclave à une température de l'ordre de 1500 C et sous une pression comprise entre 10 et 15 bars. Le collage réalise à l'aide de polyvinylbutyral des embases metalliques présente une adhérence et une resistance à l'arrachement suffisantes à une température de l'ordre de 20"C. Cependant, cette résistance à 1 'arra- chement diminue rapidement lorsque la température augmente.En effet, cette résistance à l'arrachement qui est comprise entre 49 à 58 mN à 20"C a une valeur comprise entre 1 et 3 mlJ à 60"C, ce qui est nettement insuf fixant Ainsi, lorsque le pare-brise est exposé en plein soleil et est porté à une température voisine de 600C, la moindre sollicitation exercee sur un retroviseur colle au pare-brise à l'aide d'une feuille de PVB, entraine sa séparation de ce pare-brise-, ce qui est extrêmement désagréable pour l'automobiliste. On a tenté de remédier à cet inconvenient en utilisant pour coller les embases sur des pare-brise, des feuilles à base de résine epoxy ou de-résine poly uréthane à base de polycaprolactone (voir par exemple le certificat d'utilité français n" 2 534 244). Le collage au moyen de feuilles à base de résine époxy n-ecessite un chauffage à une température supérieure à 1500C. Cette température est nettement superieure à celle utilise pour coller au moyen de PVB les différentes feuilles de pare-brise polyfeuilietés. Par conséquent, le collage au moyen de résine époxy ne peut pas être exécuté en autoclave, en même temps que les différentes feuilles de pare-brise polyfeuilletes. Le collage d'embases métalliques au moyen de résine époxy est par consequent une opération onéreuse. Par ailleurs, cette opération est delicate, compte tenu des risques de casse de verre quelle présente. Le collage d'embases au moyen de résine poly uréthane à base de polycaprolactone permet d'obtenir une excellente résistance à l'arrachement des embases jusqu'à des températures atteignant 600C. Toutefois, ces résines polyuréthane présentent un point de fusion franc à une température inférieure à 1200C, de sorte qu'elles fluent lorsque le collage est effectué en autoclave, en même temps que le collage des différentes feuilles des pare-brise feuilletés par du PVB. Du fait de ce fluage, la colle déborde de part et d'autre des embases et entraine un glissement des embases sur la surface du pare-brise en laissant des traces qui sont esthétiquement inaccepta-bles. Cet inconvénient est aggravé par le fait que l.es pare-brise sont places verticalement dans l'autoclave. Cet inconvénient est également observé lors qu'on utilise à la place de la résine polyuréthane une résine polyamide-polyéther qui présente une tem pérature de fusion nettement inférieure à 1200C et qui de ce fait flue également lorsqu'elle est à l'état fondu. Le but de la présente invention est de remédier aux inconvénients précités. Suivant l'invention, le procédé pour coller une embase métallique sur un vitrage au moyen d'une feuille de résine polyureth-ane à base de polycaprolactone ou de résine polyamide-polyéther, dans lequel on chauffe la resine jusqu'à sa fusion, est caractérisé en ce que la résine est chargée de particules minérales en une quantité suffisante pour empêcher le fluage de cette résine à une température égale ou supérieure à son point de fusion. Grâce à cet ajout de particules minérales, on augmente la viscosité de la résine à l'état fondu et on empêche le fluage de cette résine. On évite ainsi tout débordement de la résine de part et d'autre de 1 'embase et tout glissement de cette dernière sur ie vitrage, même lorsque celui-ci est vertical lors du collage, ce qui est le cas des pare-brise placés dans un autoclave. Par ailleurs, la presence de ces particules minérales n'affecte pas la résistance à l'arrachement du collage obtenu. Cette resistance est en effet excellente, même à des temperatures égales ou supérieures à 60"C, ce qui est le cas d'un pare-brise exposé en plein soleil. L'invention s'applique de preference au collage d'embases pour la fixation de rétroviseurs ou analogues sur des pare-brise feuilletés dont les differentes feuilles sont collées les unes aux autres au moyen d'une feuille de PVB, en autoclave à une température de l'ordre de 140 à 1500C et sous une pression de 106 à 1,5 x 106 Pa. Grâce à l'invention, le collage des embases, au moyen d'une feuille de résine polyuréthane à base de polycaprolactone ou de résine polyamide-polyéther, peut être réalisé en même temps que le collage des différentes feuilles des pare-brise. En effet, aux températures précitees, la résine utilisée pour le collage des embases ne flue pas, grâce aux ajouts de charge minérale, bien que cette résine présente une température de fusion nettement inférieure à 140-150"C. La résine de polyuréthane à base de polycaprolactone peut être celle décrite dans le certificat d'utilité français nO 2 534 244. La charge minérale introduite dans la résine peut être de la silice ou du noir de carbone sous forme de fines particules de dimensions comprises entre 20 et 40 nm et presentant une surface spécifique comprise entre 200 et 250 m2/g. La quantité de charges minérales ajoutées à la résine est de preference comprise entre 15 et 25% en poids, pour empêcher un fluage à 140-150"C. L'epaisseur de la feuille de résine peut être comprise entre 1/10e de millimètre et 1 millimètre. L'embase pro-prement dite peut être en acier ou en alliage d'aluminium tel que le zamac. w Les essais ont montré que la résistance à l'arrachement du collage obtenu conformément à l'inven- tion est le suivant : 49 à 59 mN à - 200C 59 à 88 mN à + 20"C 39 à 59 mN à + 30"C 29 à 39 mN à + 600C 12 à 20 mN à + 80"C.- Les normes actuelles preconisent que la résistance à l'arrachement d'une embase collée sur un parebrise soit au moins égale à 29 mN à 20"C. Dans le cas de la présente invention, cette condition est remplie jusqu'à 60"C. Ainsi, un rétroviseur collé sur un parebrise au moyen du procéde selon T'invention, ne risque pas de rester dans la main de l'utilisateur à la moindre manipulation, lorsque le pare-brise a été exposé en plein soleil. Des résultats comparables à ceux mentionnés ci-dessus ont été obtenus en utilisant pour realiser le collage une résine polyamide-polyéther du genre de celle décrite dans le brevet français ne 81 00035 du 5 janvier 1981, résine qui est commercialisée sous la marque PEBAX qui a été additionnée de charges minérales, en une quantité suffisante pour eviter son fluage lorsqu'elle est à l'état fondu. Les résines polyuréthane et polyamide-polyéther mentionnées ci-dessus peuvent également être additionnées de poudre d'aluminium éventuellement melangée à du noir de carbone, de façon à obtenir une résine conductrice. Ainsi, cette résine peut être chauffée par effet Joule pour realiser le collage. Bien entendu, le collage des embases métalliques peut être réalisé en chauffant la feuille de résine, hors d'un autoclave et autrement que par.effet Joule, en utilisant une source chauffante à infrarouge ou par induction. L'invention peut, bien entendu, s'appliquer à la fixation de tout élément métallique autre qu'un rétroviseur sur un vitrage d'automobile ou autre. REVENDICATIONS 1. Procédé pour coller une embase métallique -sur un vitrage au moyen d'une feuille de polyurethane à base de polycaprolactone ou de résine polyamide polyéther, dans lequel on chauffe la résine jusqu'à sa fusion, caractérise en ce que la résine est chargée de particules minerales en une quantité suffisante pour empêcher le fluage de cette resine à une température égale ou supérieure à son point de fusion. 2. Procédé conforme à la revendication 1, applique au collage d'embases metalliques sur des parebrise feuilletés, caractérisé en ce que le collage de ces embases est effectué en autoclave en même temps que le collage de-s différentes feuilles des pare-brise, à une temperature comprise entre 140 et 1500C. 3. Vitrage, en particulier pare-brise comportant une embase métallique collée sur ce vitrage au moyen d'une feuille de résine polyurêthane à base de polycaprolactone ou d'une feuille de résine polyamide polyéther, caractérise en ce que la feuille de résine est chargée de particules minérales en une quantité suffisante pour empêcher le fluage de cette résine à une température égaleou supérieure à son point de fusion. 4. Vitrage.conforme- à la revendication 3, caractérisé en ce que la quantite de charge minérale est suffisante pour empêcher le fluage de la resine à une température de l'ordre de 140 à 1500C. 5. Vitrage conforme à l'une des revendica tions 3 ou 4, caractérise en ce que la résine est chargée de particules de silice, de noir de carbone'et/ou d'alumine. 6. Vitrage conforme à la revendication 5, caractérisé en ce que la resine renferme entre 15 et 25% en poids de particules minerales.